(57)【特許請求の範囲】
【請求項１】
質量％で、
Ｃ  ：０．０００２〜０．００８０％、
Ｓｉ：０．００１〜０．１０％、
Ｍｎ：０．０５〜１．０％、
Ｐ  ：０．００１〜０．０５０％、
Ｓ  ：０．００１〜０．０３０％、
Ｎ  ：０．０００５〜０．００８０％、
Ｔｉ：０．００２〜０．０３０％、
Ｎｂ：０．００３〜０．０７０％
を含有し、かつ
Ｔｉ（％）＋（４８／９３）×Ｎｂ（％）
≧（４８／１２）×Ｃ（％）＋（４８／１４）×Ｎ（％）…（Ａ）
なる条件を満足し、残部鉄および不可避的不純物よりなる鋼において、鋼中にチタン系酸化物、マンガン系酸化物、シリコン系酸化物からなる酸化物系介在物を有することを特徴とする欠陥が少なく時効性に優れた缶用鋼板。
【請求項２】
質量％で、
Ｃ  ：０．０００２〜０．００８０％、
Ｓｉ：０．００１〜０．１０％、
Ｍｎ：０．０５〜１．０％、
Ｐ  ：０．００１〜０．０５０％、
Ｓ  ：０．００１〜０．０３０％、
Ｎ  ：０．０００５〜０．００８０％、
Ｔｉ：０．００２〜０．０３０％、
Ｎｂ：０．００３〜０．０７０％、
を含有し、かつ
Ｔｉ（％）＋（４８／９３）×Ｎｂ（％）
≧（４８／１２）×Ｃ（％）＋（４８／１４）×Ｎ（％）…（Ａ）
なる条件を満足し、さらに、
Ｂ  ：０．０００２〜０．００５０％
を含有し、残部鉄および不可避的不純物よりなる鋼において、鋼中にチタン系酸化物、マンガン系酸化物、シリコン系酸化物からなる酸化物系介在物を有することを特徴とする欠陥が少なく時効性に優れた缶用鋼板。
【請求項３】
精錬後の溶鋼の鋼中酸素量を３００ppm 以下に脱酸し、ついでＴｉを添加して請求項１または２記載の成分の鋼とし、この鋼を連続鋳造−熱間圧延の後、６００℃〜７５０℃で巻取り、ついで脱スケール処理、冷間圧延後、６５０℃〜９００℃で連続焼鈍を施し、めっき工程を経て缶用鋼板とすることを特徴とする欠陥が少なく時効性に優れた缶用鋼板の製造方法。
【請求項４】
精錬後の溶鋼を、真空脱ガス処理およびＳｉ，Ｍｎの１種もしくは２種添加のいずれか一方または両方を行って鋼中酸素量を３００ppm 以下に脱酸した後、Ｔｉを添加することを特徴とする請求項３記載の欠陥が少なく時効性に優れた缶用鋼板の製造方法。
【請求項５】
精錬後の溶鋼の鋼中酸素量を３００ppm 以下に脱酸した後、化学組成がＴｉ：１０〜７５質量％、残りＦｅ，Ｍｎ，Ｓｉの１種〜３種および不可避的不純物からなる合金を添加することを特徴とする請求項３記載の欠陥が少なく時効性に優れた缶用鋼板の製造方法。
【発明の詳細な説明】
【０００１】
【発明の属する技術分野】
本発明は、製缶加工時に欠陥発生が少なくかつ時効性に優れた缶用鋼板およびその製造方法に関するものである。
【０００２】
【従来の技術】
通常２ピース缶用鋼板は転炉で溶製された未脱酸の溶鋼をＡｌで脱酸を行うＡｌキルド鋼で製造されている。このようなＡｌ脱酸鋼では、脱酸時に添加したＡｌと溶鋼中の酸素が反応したり、脱酸後に鋼中に残留したＡｌがスラグや空気中等の酸素によって酸化してアルミナが生じる。このアルミナは硬質のため圧延や加工等で破砕されずに鋼板に塊状で残存し、製缶時に割れや疵等の欠陥発生の原因となる。そこでこれらのアルミナに対してスラグ中や雰囲気中の酸素の制御による溶鋼中のＡｌの酸化によるアルミナの生成防止や、溶鋼中へのガスやフラックスの吹き込みによる溶鋼中のアルミナの浮上促進による低減と、溶鋼中へのＣａの添加によってアルミナを圧延・加工時に破砕されやすいカルシウムアルミネートへ形態制御することによる無害化が行われてきた。
【０００３】
しかし、Ａｌで脱酸を行っている限りはアルミナの生成は皆無にはできず、除去も不十分である。そして、Ｃａ添加による方法もＣａは高価であるとともに歩留まりがきわめて悪いために合金コストが高くなる。また介在物にアルミナを含有するため冷却時に介在物中に固いアルミナが部分的に晶出し、圧延等によっても破砕されずに残存し欠陥が発生する。さらに、Ｃａを添加して生成するカルシウムアルミネートは肥大化しやすく、このような介在物が浮上しきれず残留した場合には欠陥となる。これらの問題を解決するためにはＡｌ以外の元素で脱酸することが考えられ、特公昭４８−２９００５号公報に見られるようにＡｌもＳｉも全く添加せずにＴｉのみで脱酸する方法があるが、この場合Ｍｎのみによる脱酸のためにＴｉ添加前の溶鋼中酸素は非常に高い値となり、この様な溶鋼にＴｉを添加すると粒径の大きなチタン酸化物が多量に生成して溶鋼中に残存し、これはアルミナと同様に固く破砕されにくいため欠陥となる。
このため、特公平２−９６４６号公報に見られるようにＴｉ添加前にＡｌを添加して予備脱酸を行い、溶鋼酸素を低減した後にＴｉを添加する方法がある。
【０００４】
上記のごとき方法ではＡｌを添加しているため多量のアルミナが生成してそのまま残留したり、アルミナを含有する複合介在物が生成して冷却時に介在物中の一部にアルミナが晶出し、この部分が圧延等によっても破砕されずに残存し欠陥が発生する。また、Ａｌは脱酸力が強いので酸素のコントロールが不安定である。さらに、Ｔｉを添加した際にＴｉと溶鋼中の酸素との反応によって生成したチタン酸化物の一部は複合介在物となるが、この複合酸化物はアルミナを含むために冷却時に介在物中に晶出するアルミナが破砕されずに残存し欠陥が発生する。一方、生成したチタン酸化物の大部分は粒径が大きくかつ、破砕されにくいチタン酸化物となって溶鋼中に存在し、その一部は浮上しきれずに残留して欠陥となる等の課題がある。
【０００５】
また、一般の低炭素Ａｌキルド鋼では、連続焼鈍による焼鈍を施した場合、Ｃ，Ｎの大部分が固溶状態で存在する。この固溶Ｃおよび固溶Ｎによる時効の防止のため、熱間圧延での高温巻き取り、連続焼鈍での急冷・過時効処理により固溶Ｃおよび固溶Ｎの析出固定を促して時効の防止を行っているが、その析出固定が十分でないため、固溶Ｃ，固溶Ｎによる時効が抑えきれないのが実状であった。
【０００６】
【発明が解決しようとする課題】
本発明はこのような課題を解決するためになされたものであり、鋼中の介在物を微細でかつ、部分的に固い晶出相がなく介在物全体が変形・破砕しやすい組成の介在物にコントロールし、低コストで介在物欠陥を少なくして、さらにＴｉおよびＮｂによって鋼中の固溶Ｎおよび固溶ＣをＴｉおよびＮｂの炭窒化物として析出固定し、鋼中の固溶Ｎおよび固溶Ｃ含有量を低減させるため、時効によるストレッチャーストレインが発生しないなどの時効性に優れた缶用鋼板およびその製造方法を提供することにある。
すなわち、本発明では、鋼中の介在物を微細でかつ、部分的に固い晶出相がなく介在物全体が変形・破砕しやすい組成の介在物にコントロールし、低コストで介在物性欠陥が少ない時効性に優れた缶用鋼板およびその製造方法を提供するものである。
【０００７】
【課題を解決するための手段】
上記課題を解決するために本発明は、
（１）質量％で、
Ｃ  ：０．０００２〜０．００８０％、
Ｓｉ：０．００１〜０．１０％、
Ｍｎ：０．０５〜１．０％、
Ｐ  ：０．００１〜０．０５０％、
Ｓ  ：０．００１〜０．０３０％、
Ｎ  ：０．０００５〜０．００８０％、
Ｔｉ：０．００２〜０．０３０％、
Ｎｂ：０．００３〜０．０７０％、
を含有し、かつ
Ｔｉ（％）＋（４８／９３）×Ｎｂ（％）
≧（４８／１２）×Ｃ（％）＋（４８／１４）×Ｎ（％）…（Ａ）
を満足し、残部鉄および不可避的不純物よりなる鋼において、鋼中にチタン系酸化物、マンガン系酸化物、シリコン系酸化物からなる酸化物系介在物を有することを特徴とする欠陥が少なく時効性に優れた缶用鋼板、
（２）質量％で、
Ｃ  ：０．０００２〜０．００８０％、
Ｓｉ：０．００１〜０．１０％、
Ｍｎ：０．０５〜１．０％、
Ｐ  ：０．００１〜０．０５０％、
Ｓ  ：０．００１〜０．０３０％、
Ｎ  ：０．０００５〜０．００８０％、
Ｔｉ：０．００２〜０．０３０％、
Ｎｂ：０．００３〜０．０７０％
を含有し、かつ
Ｔｉ（％）＋（４８／９３）×Ｎｂ（％）
≧（４８／１２）×Ｃ（％）＋（４８／１４）×Ｎ（％）…（Ａ）
を満足し、さらに、
Ｂ  ：０．０００２〜０．００５０％
を含有し、残部鉄および不可避的不純物よりなる鋼において、鋼中にチタン系酸化物、マンガン系酸化物、シリコン系酸化物からなる酸化物系介在物を有することを特徴とする欠陥が少なく時効性に優れた缶用鋼板、
（３）精錬後の溶鋼の鋼中酸素量を３００ppm 以下に脱酸し、ついでＴｉを添加して前記（１）または（２）記載の成分の鋼とし、この鋼を連続鋳造−熱間圧延の後、６００℃〜７５０℃で巻取って、ついで脱スケール処理、冷間圧延後、６５０℃〜９００℃で連続焼鈍を施し、めっき工程を経て缶用鋼板とする欠陥が少なく時効性に優れた缶用鋼板の製造方法、
（４）精錬後の溶鋼を真空脱ガス処理および／またはＳｉ，Ｍｎの１種または２種を添加して鋼中酸素量を３００ppm 以下に脱酸した後、Ｔｉを添加することを特徴とする前記（３）記載の欠陥が少なく時効性に優れた缶用鋼板の製造方法、
（５）精錬後の溶鋼の鋼中酸素量を３００ppm 以下に脱酸した後、化学組成がＴｉ：１０〜７５質量％、残りＦｅ，Ｍｎ，Ｓｉの１種〜３種および不可避的不純物からなる合金を添加することを特徴とする前記（３）記載の欠陥が少なく時効性に優れた缶用鋼板の製造方法にある。
【０００８】
【発明の実施の形態】
本発明者らは、種々の組成の介在物を人工的に合成して鋼中に埋め込み、実験室的に圧延実験を行った。その結果、介在物中にアルミナを含まないチタン酸化物、マンガン酸化物、シリコン酸化物を主成分とする組成の介在物とすれば、融点が低く、冷却時に高融点で固い晶出相が生成せず、圧延等によって微細に破砕されることを知見した。
このような介在物を分散させた鋼を実験室的に溶製、鋳造し、通常の方法で熱間圧延、酸洗、冷間圧延、焼鈍、調質圧延、めっきを行って鋼板とし、製缶を行ったが一部の鋼板で割れ等の欠陥が発生した。この欠陥の部分の調査を行った結果、欠陥部には伸延した介在物が検出され、介在物サイズを測定した結果、その大きさは鋳片での大きさに換算するといずれも５０μｍより大きかったことが判った。欠陥が発生しなかった部分を切断し鋼中の介在物の大きさを測定すると、これには５０μｍ以下の介在物が検出された。５０μｍより大きな介在物では圧延等による圧下で伸展・変形を受けても、破砕されずに連続したまま残ったり、破砕されてもその粒が大きく連続して存在するために製缶時に欠陥となると考えられる。
【０００９】
以上のことより、５０μｍ以下の介在物であれば欠陥とならないことが推測されたため、５０μｍ以下のアルミナを含まないチタン酸化物、マンガン酸化物、シリコン酸化物を主成分とする組成の介在物のみを分散させた鋼を実験室的に溶製、鋳造し、通常の方法で熱間圧延、酸洗、冷間圧延、焼鈍、調質圧延、めっきを行って、鋼中の固溶Ｃおよび固溶Ｎを析出固定した鋼板とし、製缶を行ったところ時効性が良好で欠陥の発生がないことが確認できた。
【００１０】
さらに添加するＴｉ濃度を変化させて実験を行った結果、アルミナを含まないチタン酸化物、マンガン酸化物、シリコン酸化物を主成分とする組成の介在物とするには、Ｔｉ濃度を０．０３０％以下にすることが必要である。これはＴｉが高すぎるとＴｉの脱酸力がＭｎやＳｉに比べて高いのでこれらの酸化物と複合せず、アルミナと同様な高融点のチタン酸化物含有量の高い介在物が生成するためである。一方、Ｔｉの下限を０．００２％としたのは連続鋳造時に脱酸不足による気泡の発生を防止するためである。脱酸に使用された残りのＴｉは脱酸後の添加されるＮｂとともに鋼中の固溶Ｃおよび固溶Ｎを析出固定するために用いられるので、Ｔｉ添加量は前出の（Ａ）式から算出される量に脱酸に必要な０．００２％を加えた量以上とする。（Ａ）式を満足することにより、めっき後にて鋼中の固溶Ｃおよび固溶Ｎ量が４ｐｐｍ  以下となり、時効性が良好となる。
【００１１】
また、アルミナをほとんど含まない介在物とするためにはＡｌは一切添加せずに不可避的に混入する程度とすることが望ましい。Ａｌを添加するとＡｌの脱酸力はＴｉより高いので、マンガン酸化物、シリコン酸化物は還元されてしまい、安定して本発明の複合介在物とすることはできない。また、鋼中にアルミナが生成し、介在物中にアルミナが含まれてしまい、融点が高く破砕されにくい介在物となる。
【００１２】
次に本発明の製造法について詳述しながら説明する。
まず、転炉で目標とする０．０００２〜０．００８０％のＣを含む溶鋼を溶製する。この際、溶鋼中のＣが目標とするＣ濃度より高い場合には出鋼後に真空脱ガス装置等による脱炭処理を行い所定のＣ濃度まで低減し、目標とするＣ濃度より低い場合には出鋼後にＣを添加して所定のＣ濃度とする。Ｃ量は、０．０００２％未満に下げることはコスト上昇を伴い経済性を大きく損ねるので、０．０００２％を下限とし、０．００８０％を超えると鋼中の固溶Ｃ量を固定するためのＴｉあるいはＮｂの添加量が多くなり、炭窒化物の析出による硬化が著しくなるため、缶としての加工ができなくなるので、０．００８０％を上限とする。
【００１３】
次に、出鋼した溶鋼をＭｎ，Ｓｉおよび／または真空脱ガス処理による予備脱酸を行って溶鋼中の酸素を３００ｐｐｍ  以下とする。アルミナを介在物中に含ませないためにはＡｌは添加しないことが必要であり、Ｆｅ−ＭｎやＦｅ−Ｓｉを添加してＭｎ，Ｓｉにより脱酸を行う。Ｍｎ，Ｓｉの添加量は脱酸時に添加するＴｉ合金中に含まれるＳｉやＭｎによって増加する量を考慮して添加する。また、ＭｎやＳｉは脱酸力が弱いので製品によっては目標範囲内では溶鋼中の酸素を３００ｐｐｍ  以下にすることが困難な場合があるので、その際には真空脱ガス処理により真空脱酸を行い酸素を下げる。この際、必要があればＣ源を溶鋼中に添加してもよい。溶鋼中の酸素が３００ｐｐｍ  より高くなると、Ｔｉ合金を多量に添加することが必要になり、後述するように脱酸時の過飽和度が大きくなり、Ｔｉ添加時にアルミナと同様の高融点のチタン酸化物が多数生成し、複合介在物が安定して生成しない。また、これらが凝集して大きな介在物となる。
【００１４】
このようにして溶鋼中の酸素を３００ppm 以下に調整した溶鋼に、化学組成がＴｉ：１０〜７５質量％の成分と残部はＦｅ，Ｍｎ，Ｓｉのうち１種から３種および不可避的不純物とからなる合金を添加して、Ｔｉを溶鋼成分として０．００２〜０．０３０％含有させる。
溶鋼中のＴｉ濃度を０．０３０％以下とすることでチタン酸化物、マンガン酸化物、シリカを主成分とする組成の複合介在物とすることが可能となる。溶鋼中のＴｉ濃度が高すぎるとＴｉの脱酸力がＭｎやＳｉに比べて高いのでこれらの酸化物と複合せず、アルミナと同様な高融点のチタン酸化物が主成分の介在物となる。
【００１５】
さらに、脱酸時の過飽和度を小さくすれば核生成速度が遅くなり、生成する介在物の個数および介在物径が小さくなる。過飽和度はＴｉと酸素の積で決まるので、過飽和度を小さくする方法として脱酸合金中のＴｉ含有量を低くすることと脱酸時の溶鋼中の酸素を低くすることが有効である。脱酸合金中のＴｉ含有量が高い場合には溶鋼中に添加した脱酸合金の周囲にＴｉ濃度の高い部分が生成して過飽和度が高くなるので、Ｔｉ含有量の低い脱酸合金を使用する。酸素濃度および合金中Ｔｉ含有量が低くなるにしたがって介在物径は小さくなり、酸素を３００ｐｐｍ  以下とし、かつ、Ｔｉ含有量が７５％以下の合金で脱酸することで、最大でも５０μｍ以下の介在物となる。Ｔｉ含有量が高くなると介在物径が大きくなるとともに、脱酸時にチタン酸化物の割合の高い介在物が生成し、それが溶鋼中に残存し混在する。Ｔｉ濃度が低すぎると脱酸合金の投入量が多くなりすぎ、溶鋼温度の低下が起こって溶鋼の凝固や鋳造が困難になったり、添加に時間がかかり生産性に障害を与える。また、Ｔｉ含有量が高い場合には少量ずつ添加すると部分的に過飽和度の高い部分が少なくなり有効である。
また、ＴｉをＦｅやＳｉ，Ｍｎとの合金とすることで、Ｔｉの活量を下げるとともに部分的に濃度の高い領域を減少させるために、過飽和度が一層減少し、チタン酸化物、マンガン酸化物、シリコン酸化物の複合介在物の生成を促進する。
【００１６】
最終的に鋼中に含有されるＭｎの含有量は、０．０５％未満に下げるのは精錬時間が長くなり経済性を大きく損ねるので、０．０５％を下限とし、１．０％を超えると鋼板の加工性が大きく劣化し缶としての加工ができなくなるので、１．０％を上限とする。
Ｓｉ量は、０．００１％未満に下げるのは十分な予備処理等が必要で精錬に大幅なコスト負担をかけ経済性を損ねるので０．００１％を下限とし、０．１％を超えるとめっきの際にめっき不良が発生し、表面性状、耐食性を損ねるので０．１％を上限とする。
【００１７】
Ｐは、０．００１％未満に下げることは溶銑予備処理に時間とコストがかかり、経済性を大きく損ねるので、０．００１％を下限とし、０．０５０％を超えると加工性が劣化し、缶としての加工に支障をきたすので０．０５０％を上限とする。
Ｓは、０．００１％未満に下げることは溶銑予備処理に時間とコストがかかり、経済性を大きく損ねるので、０．００１％を下限とし、０．０３０％を超えると加工性・耐食性が劣化し、缶としての加工・性能に支障をきたすので０．０３０％を上限とする。
【００１８】
Ｎは、０．０００５％未満に下げることは精錬の段階での大幅なコスト上昇を伴い経済性を大きく損ねるので、０．０００５％を下限とし、０．００８０％を超えると、固溶ＮをなくすためのＴｉ添加量が多く必要で、本願の目的である介在物の形態制御が不可能になるので、０．００８０％を上限とする。
Ｎｂは添加量が０．０７％を超えると、連続焼鈍時の再結晶温度の上昇を招くため、上限を０．０７０％とする。また、０．００３％未満では結晶粒が粗大化し、缶の成形性が劣るため、０．００３％を下限とする。
Ｂは窒化物形成元素であり、Ｔｉが添加されている場合には、ＮはＴｉと優先的に結合するため、Ｂは粒界に析出し粒界割れを防止する。その効果は０．０００２％以上で現れ、０．００５０％を超えると時効性を劣化させるため、その範囲を０．０００２％〜０．００５０％とした。
【００１９】
このようにして溶製した溶鋼を常法でタンディッシュを通して、連続鋳造機で鋳造する。さらに、適宜、熱間圧延に先立って加熱を施し、この鋳片を常法で熱間圧延した後、６００℃〜７５０℃の温度範囲で巻取りを行う。６００℃未満ではＴｉおよびＮｂによる固溶Ｎおよび固溶Ｃの析出固定が不十分であり、製品での時効性が劣化するので６００℃を下限とし、７５０℃を超えると粗大粒となり製缶後肌荒れを起こして外観を損ねるので７５０℃を上限とする。ついで、脱スケール処理を行う。一般には酸洗を施すが、機械的にスケール除去を行っても良い。その後、冷間圧延を行い、連続焼鈍を行う。連続焼鈍の温度は、６５０℃〜９００℃とする。６５０℃未満では再結晶せず、加工性が劣化するので６５０℃を下限とし、９００℃を超えると鋼板の高温強度が弱まり、連続焼鈍炉内で絞りと呼ばれる現象を起こし、破断するなどの問題が生じやすくなるので９００℃を上限とする。その後、スキンパス圧延あるいは５〜４０％程度のダブル・レデュース圧延を施し、クロムめっきあるいは錫めっきなどの表面処理を施し、缶用の鋼板とする。また、表面に樹脂フィルムを貼り付けた鋼板とすることも可能である。これらの鋼板は特に２ピース缶用の鋼板として好適である。
【００２０】
【実施例】
２７０トン転炉で表２に示す合金組成の脱酸用合金を用いて、各成分の鋼を溶製し連続鋳造した。製造した鋼の成分および鋼中の介在物組成を合わせて表１に示す。ついで、加熱−熱間圧延を行った。その際の、仕上圧延および巻取は、表２に示す温度で行った。ついで、酸洗、冷間圧延を行った後、表２に示す温度で焼鈍を行った。焼鈍の後、一部のものについては、ＤＲ圧延（ダブルレデュース圧延）を施した。ついでクロムめっきまたは錫めっきを施し、さらに一部の鋼板については表裏面にポリエチレンテレフタレート樹脂フィルムを貼り付け、缶用鋼板となした。
【００２１】
その鋳片の一部および冷延鋼板の一部を採取し、断面を調査し、介在物の組成、大きさ、形状を調査した。その結果を表１に示す。本発明法では鋳片内にはチタン酸化物、マンガン酸化物、シリコン酸化物を主成分とする組成で、ほぼ球形の介在物が検出されており、アルミナを含む介在物やチタン酸化物の濃度の高い介在物は検出されなかった。また、冷延鋼板ではこれらの介在物が破砕され微細分散化していた。
【００２２】
さらに、得られた缶用鋼板を用いて、３段絞りにより成形した絞り缶と絞りとしごきを加えたＤＩ缶を製造し、このときの割れが発生した欠陥率を調査した。この結果を表２に示す。本発明鋼では、比較鋼に比べて欠陥率が少なくなっていることがわかる。また、缶底部に発生するストレッチャーストレインの有無を調査したが、本発明鋼ではストレッチャーストレインの発生がなく、時効性に優れた性能を示すことが確認された。
【００２３】
【表１】
0003548314.tif 000002
【００２４】
【表２】
0003548314.tif 000003
【００２５】
【発明の効果】
本発明によって、製缶時の欠陥発生の少ない時効性に優れた缶用鋼板の製造が可能となった。